(57)【要約】【課題】低光沢外観を有し、かつ、伸長させた際にも、その低光沢外観が変化しにくい伸長可能フィルムを提供する。【解決手段】本開示の一実施態様の伸長可能フィルムは、ウレタン樹脂を含むバインダーと、４μｍ以上、２０μｍ以下の平均粒径を有するウレタン樹脂ビーズと、ナノシリカ粒子とを含む表面層を有し、表面光沢度が６０度で５ＧＵ以下である。【選択図】図１
2019072935.tif 000002
【特許請求の範囲】
【請求項１】
ウレタン樹脂を含むバインダーと、
４μｍ以上、２０μｍ以下の平均粒径を有するウレタン樹脂ビーズと、
ナノシリカ粒子と
を含む表面層を有する伸長可能フィルムであって、
表面光沢度が６０度で５ＧＵ以下である、伸長可能フィルム。
【請求項２】
前記ナノシリカ粒子の平均粒径が１０ｎｍ以上、１００ｎｍ以下である、請求項１に記載の伸長可能フィルム。
【請求項３】
前記表面層が、前記バインダー１００質量部を基準として、前記ナノシリカ粒子を５質量部以上、１２０質量部以下含む、請求項１又は２のいずれかに記載の伸長可能フィルム。
【請求項４】
前記表面層が、前記バインダー１００質量部を基準として、前記ウレタン樹脂ビーズを７０質量部以上、２４０質量部以下含む、請求項１〜３のいずれか一項に記載の伸長可能フィルム。
【請求項５】
前記伸長可能フィルムの伸長前の明度をＬ＊１、１５０％伸長後の明度をＬ＊２、明度差をΔＬ＊＝Ｌ＊２−Ｌ＊１としたときに、明度差ΔＬ＊が３以下である、請求項１〜４のいずれか一項に記載の伸長可能フィルム。
【請求項６】
前記伸長可能フィルムの表面光沢度が、６０度で０．７ＧＵ以下である、請求項１〜５のいずれか一項に記載の伸長可能フィルム。
【請求項７】
前記伸長可能フィルムの表面光沢度が、２０度で０．２ＧＵ以下、６０度で０．７ＧＵ以下、８５度で５．０ＧＵ以下である、請求項１〜６のいずれか一項に記載の伸長可能フィルム。
【請求項８】
前記バインダーがセルロースエステルをさらに含む、請求項１〜７のいずれか一項に記載の伸長可能フィルム。
【請求項９】
前記ウレタン樹脂が２液型ウレタン樹脂組成物の硬化物を含む、請求項１〜８のいずれか一項に記載の伸長可能フィルム。
【請求項１０】
前記表面層がイソシアネート又は水酸基と反応可能な官能基を有するシリコーン変性ポリマーをさらに含む、請求項１〜９のいずれか一項に記載の伸長可能フィルム。
【請求項１１】
伸長可能な基材層をさらに含む、請求項１〜１０のいずれか一項に記載の伸長可能フィルム。
【請求項１２】
前記基材層が、有色又は無色であり、不透明、半透明又は透明であり、略平滑な表面又は構造化表面を有する、請求項１１に記載の伸長可能フィルム。
【請求項１３】
前記基材層が、ポリ塩化ビニル、ポリウレタン、ポリエチレン、ポリプロピレン、塩化ビニル−酢酸ビニル樹脂、アクリル樹脂、セルロース樹脂、及びフッ素樹脂からなる群より選択される少なくとも１種の樹脂層を含む、請求項１１又は１２のいずれかに記載の伸長可能フィルム。
【請求項１４】
前記基材層が、透明ポリ塩化ビニル樹脂層と、有色ポリ塩化ビニル樹脂層とを含む請求項１１〜１３のいずれか一項に記載の伸長可能フィルム。
【請求項１５】
建造物又は車両の内装材又は外装材に貼り付けられる、請求項１〜１４のいずれか一項に記載の伸長可能フィルム。
【請求項１６】
ウレタン樹脂組成物を含むバインダー前駆体と、４μｍ以上、２０μｍ以下の平均粒径を有するウレタン樹脂ビーズと、ナノシリカ粒子とを含む、表面コーティング組成物。
【請求項１７】
前記ナノシリカ粒子の平均粒径が１０ｎｍ以上、１００ｎｍ以下である、請求項１６に記載の表面コーティング組成物。
【請求項１８】
前記バインダー前駆体１００質量部を基準として、前記ナノシリカ粒子を５質量部以上、１２０質量部以下含む、請求項１６又は１７のいずれかに記載の表面コーティング組成物。
【請求項１９】
前記バインダー前駆体１００質量部を基準として、前記ウレタン樹脂ビーズを６０質量部以上、１８０質量部以下含む、請求項１６〜１８のいずれか一項に記載の表面コーティング組成物。
【請求項２０】
前記バインダー前駆体がセルロースエステルをさらに含む、請求項１６〜１９のいずれか一項に記載の表面コーティング組成物。
【請求項２１】
前記ウレタン樹脂組成物が２液型ウレタン樹脂組成物を含む、請求項１６〜２０のいずれか一項に記載の表面コーティング組成物。
【請求項２２】
イソシアネート又は水酸基と反応可能な官能基を有するシリコーン変性ポリマーをさらに含む、請求項１６〜２１のいずれか一項に記載の表面コーティング組成物。
【発明の詳細な説明】
【技術分野】
【０００１】
本開示は、装飾などの用途に用いることができる伸長可能なフィルム、及び表面コーティング組成物に関する。
【背景技術】
【０００２】
建造物、車両などの内外装の加飾を目的として装飾フィルムが使用されている。例えば、印刷層を備えたポリ塩化ビニルフィルムと透明ポリ塩化ビニルフィルムとが積層され、エンボス加工が施された装飾フィルムが知られている。積層及びエンボス加工の様々な組み合わせにより、木目調、金属、布帛、マーブルなどの様々な材料のテクスチャを表現することができる。
【０００３】
例えば、特許文献１（特開２０１１−２５５５５２号公報）には「化粧シートの表面にエンボス加工が施されてなるエンボス化粧シートにおいて、該化粧シート表面側に合成樹脂ビーズを含有した硬化型樹脂からなる表面保護層を設けてなり、前記エンボス加工が平均振幅１５〜５０μｍであり、前記合成樹脂ビーズが平均粒径８〜２０μｍの合成樹脂ビーズであることを特徴とするエンボス化粧シート」が記載されている。
【０００４】
特許文献２（国際公開第２００８／１２９６６７号）には、「印刷シートに設けた印刷層の表面に、透明な樹脂成分を主成分とする保護層が設けられてなる化粧シートにおいて、前記保護層が、印刷シートの印刷層上に設けられた第１保護層と、透明又は半透明の球状粒子を含有し前記第１保護層上の所定部分に設けられた第２保護層とからなり、第１保護層の突出した表面の艶が第２保護層表面の艶より低くなっていることを特徴とする化粧シート」が記載されている。
【先行技術文献】
【特許文献】
【０００５】
【特許文献１】特開２０１１−２５５５５２号公報
【特許文献２】国際公開第２００８／１２９６６７号
【発明の概要】
【発明が解決しようとする課題】
【０００６】
近年、乾燥仕上げ木材、マット塗装などの表面を再現することができる、より低光沢な外観を持つ伸長可能フィルムが求められている。
【０００７】
表面層として微粒子又はビーズを含む樹脂をコーティングすることで、表面が低光沢である外観を持つ装飾フィルムを形成する方法は知られている。これらの装飾フィルムは、建築外装又は内装、車両内装、家具、物品表装等に使用することが可能であり、多くの場合、貼り付ける物品の形状に追従させるため、フィルムの伸長が必要となる。しかしながら、フィルムを伸長すると表面構造が変化し光沢値が上昇するため、伸長可能な低光沢外観を持つフィルムを形成することは極めて困難である。
【０００８】
本開示は、低光沢外観を有し、かつ、伸長させた際にも、その低光沢外観が変化しにくい伸長可能フィルムを提供する。
【課題を解決するための手段】
【０００９】
一実施態様によれば、ウレタン樹脂を含むバインダーと、４μｍ以上、２０μｍ以下の平均粒径を有するウレタン樹脂ビーズと、ナノシリカ粒子とを含む表面層を有する伸長可能フィルムであって、表面光沢度が６０度で５ＧＵ以下である、伸長可能フィルムが提供される。
【００１０】
別の実施態様によれば、ウレタン樹脂組成物を含むバインダー前駆体と、４μｍ以上、２０μｍ以下の平均粒径を有するウレタン樹脂ビーズと、ナノシリカ粒子とを含む、表面コーティング組成物が提供される。
【発明の効果】
【００１１】
本開示の伸長可能フィルムは低光沢外観を有し、伸長させてもその低光沢外観が変化しにくいことから、建造物、車両などの内外装に好適に使用することができる。また、本開示の表面コーティング組成物を用いることで、基材表面に低光沢で伸長させても低光沢外観が変化しにくい伸長可能な表面層を形成することができる。
【００１２】
なお、上述の記載は、本発明の全ての実施態様及び本発明に関する全ての利点を開示したものとみなしてはならない。
【図面の簡単な説明】
【００１３】
【図１】本開示の一実施態様の伸長可能フィルムの概略断面図である。
【図２Ａ】上から順に例１、比較例１及び比較例２の伸長可能フィルムの伸長前の外観を示す写真である。
【図２Ｂ】上から順に例１、比較例１及び比較例２の伸長可能フィルムの１５０％伸長後の外観を示す写真である。
【発明を実施するための形態】
【００１４】
以下、本発明の代表的な実施態様を例示する目的でより詳細に説明するが、本発明はこれらの実施態様に限定されない。
【００１５】
本開示において、「透明」とは、ある材料又は物品の波長範囲４００〜７００ｎｍにおける全光線透過率が約８５％以上であることを意味し、「半透明」とは、ある材料又は物品の波長範囲４００〜７００ｎｍにおける全光線透過率が約２０％以上、約８５％未満であることを意味し、「不透明」とは、ある材料又は物品の波長範囲４００〜７００ｎｍにおける全光線透過率が約２０％未満であることを意味する。全光線透過率はＪＩＳ  Ｋ  ７３６１−１：１９９７（ＩＳＯ  １３４６８−１：１９９６）に準拠して決定される。
【００１６】
一実施態様において、伸長可能フィルムは、ウレタン樹脂を含むバインダーと、４μｍ以上、２０μｍ以下の平均粒径を有するウレタン樹脂ビーズと、ナノシリカ粒子とを含む表面層を有する。伸長可能フィルムの表面光沢度は６０度で約５ＧＵ以下である。表面層が上記範囲の平均粒径を有するウレタン樹脂ビーズとナノシリカ粒子とを含むことで、低光沢と伸長後の外観維持を伸長可能フィルムに付与できる。
【００１７】
本開示の伸長可能フィルムの概略断面図を図１に示す。図１の伸長可能フィルム１００は、表面層１０、及び任意の構成要素である基材層２０を含む。伸長可能フィルム１００は表面層１０のみから形成される、すなわち表面層１０自体が伸長可能フィルムであってもよい。表面層１０は、ウレタン樹脂を含むバインダー１２と、４μｍ以上、２０μｍ以下の平均粒径を有するウレタン樹脂ビーズ１４と、ナノシリカ粒子１６とを含む。
【００１８】
バインダーはウレタン樹脂を含む。ウレタン樹脂として公知の様々なウレタン樹脂を使用することができる。ウレタン樹脂はウレタン樹脂組成物を乾燥又は硬化して得ることができる。ウレタン樹脂組成物は水系であってもよく非水系であってもよい。ウレタン樹脂は２液型ウレタン樹脂組成物の硬化物であることが有利である。２液型ウレタン樹脂組成物は一般に非水系ウレタン樹脂組成物である。２液型ウレタン樹脂組成物を用いることで、表面層の形成時に表面層の他の成分、例えばウレタン樹脂ビーズ、ナノシリカ粒子などがウレタン樹脂と化学結合を形成して、表面層からこれら粒子の脱落、成分のブリードアウトを防止又は抑制することができる。
【００１９】
２液型ウレタン樹脂組成物は、一般に主剤としてポリオール及び硬化剤として多官能イソシアネートを含み、必要に応じて触媒及び／又は溶剤を含む。
【００２０】
ポリオールとして、ポリカプロラクトンジオール、ポリカプロラクトントリオールなどのポリエステルポリオール；シクロヘキサンジメタノールカーボネート、１，６−ヘキサンジオールカーボネートなどのポリカーボネートポリオール、及びそれらの組み合わせを使用することができる。これらのポリオールは透明性、耐候性、強度、耐薬品性などを表面層に付与することができる。特に、ポリカーボネートポリオールは高い透明性及び耐薬品性を有する表面層を形成することができる。過度の架橋構造を形成せずに表面層に伸長性を付与する観点から、ポリオールはジオールであることが望ましく、ポリエステルジオール及びポリカーボネートジオール、特にポリカーボネートジオールを有利に使用することができる。
【００２１】
ポリオールのＯＨ値は、一般に約１０ｍｇ／ＫＯＨ以上、約２０ｍｇ／ＫＯＨ以上、又は約３０ｍｇ／ＫＯＨ以上、約１５０ｍｇ／ＫＯＨ以下、約１３０ｍｇ／ＫＯＨ以下、又は約１２０ｍｇ／ＫＯＨ以下であってもよい。
【００２２】
多官能イソシアネートとして、脂肪族ポリイソシアネート、脂環式ポリイソシアネート、芳香族ポリイソシアネート、芳香脂肪族ポリイソシアネートなど、及びこれらのポリイソシアネートの多量体（ダイマー、トリマーなど）、ビウレット変性体、アロファネート変性体、ポリオール変性体、オキサジアジントリオン変性体、カルボジイミド変性体などが挙げられる。過度の架橋構造を形成せずに表面層に伸長性を付与する観点から、多官能イソシアネートはジイソシアネートであることが望ましい。そのようなジイソシアネートとして、テトラメチレンジイソシアネート、ヘキサメチレンジイソシアネート（ＨＤＩ）などの脂肪族ジイソシアネート；イソホロンジイソシアネート、ｔｒａｎｓ，ｔｒａｎｓ−、ｔｒａｎｓ，ｃｉｓ−、及びｃｉｓ，ｃｉｓ−ジシクロヘキシルメタン−４，４’−ジイソシアネート及びこれらの混合物（水添ＭＤＩ）などの脂環式ジイソシアネート；２，４−トリレンジイソシアネート及び２，６−トリレンジイソシアネート、並びにこれらトリレンジイソシアネートの異性体混合物（ＴＤＩ）、４，４’−ジフェニルメタンジイソシアネート、２，４’−ジフェニルメタンジイソシアネート及び２，２’−ジフェニルメタンジイソシアネート、並びにこれらジフェニルメタンジイソシアネートの異性体混合物（ＭＤＩ）などの芳香族ジイソシアネート；１，３−若しくは１，４−キシリレンジイソシアネート又はその混合物（ＸＤＩ）、１，３−若しくは１，４−テトラメチルキシリレンジイソシアネート又はその混合物（ＴＭＸＤＩ）などの芳香脂肪族ジイソシアネートが挙げられる。
【００２３】
ポリオールとポリイソシアネートとの当量比は、一般に、ポリオール１当量に対して、ポリイソシアネートが約０．６当量以上、約０．７当量以上、約２当量以下、又は約１．２当量以下であってもよい。
【００２４】
触媒としてウレタン樹脂形成に一般に使用されるもの、例えばジ−ｎ−ブチルスズジラウレート、ナフテン酸亜鉛、オクテン酸亜鉛、トリエチレンジアミンなどを用いることができる。触媒の使用量は、一般に２液型ウレタン樹脂組成物１００質量部を基準として、約０．００５質量部以上、又は約０．０１質量部以上、約０．５質量部以下又は約０．２質量部以下であってもよい。
【００２５】
バインダーはセルロースエステルをさらに含んでもよい。セルロースエステルをバインダーに含有させることで、乾燥過程でのバインダーの粘度を上げ、表面流動性を下げることができるため、ウレタン樹脂ビーズを含むバインダー前駆体を均一に塗布することが可能になる。セルロースエステルとして、セルロースアセテートプロピオネート、セルロースアセテートブチレートなどが挙げられる。
【００２６】
セルロースエステルの分子量は、溶剤への溶解性を考慮して、一般に約１２０００以上、約１６０００以上又は約２００００以上、約１１００００以下、約１０００００以下又は約９００００以下としてよい。
【００２７】
セルロースエステルのガラス転移温度（Ｔｇ）は、使用温度での形状維持性を考慮して、一般に約８５℃以上、約９６℃以上又は約１０１℃以上、約１９０℃以下、約１８０℃以下又は約１６０℃以下としてよい。
【００２８】
いくつかの実施態様では、セルロースエステルは、バインダー１００質量部を基準として、約５質量部以上、約１０質量部以上又は約１５質量部以上、約３５質量部以下、約３０質量部以下又は約２５質量部以下の量でバインダーに含まれてもよい。セルロースエステルの配合量を上記範囲とすることで、ウレタン樹脂ビーズを表面層により均一に分散させて均一な低光沢外観を表面層に付与することができる。
【００２９】
本実施形態の表面層はウレタン樹脂ビーズを含む。ウレタン樹脂ビーズは、フィルム表面にビーズの存在による微細な凹凸を形成し、フィルム表面に低光沢構造を形成することができる。さらに、ウレタン樹脂ビーズはウレタン樹脂を含むバインダーとの親和性が良いため、バインダーとの密着性が高い。その結果、フィルムを伸長又は変形した場合にバインダーからのウレタン樹脂ビーズの脱離を抑制することができる。
【００３０】
ウレタン樹脂ビーズとして、懸濁重合、シード重合、乳化重合などにより得られる架橋ポリウレタン微粒子を用いることができる。ウレタン樹脂ビーズは柔軟性、強靭性、耐擦傷性などに優れており、これらの特性を表面層に付与することができる。
【００３１】
ウレタン樹脂ビーズの平均粒径は約４μｍ以上、約２０μｍ以下であることが好ましい。いくつかの実施態様では、ウレタン樹脂ビーズの平均粒径は、約６μｍ以上、又は約１０μｍ以上であってもよく、約１０μｍ以下、又は約１５μｍ以下であってもよい。ウレタン樹脂ビーズの平均粒径が約４μｍ未満の場合は、光の散乱によるフィルム表面の白化を生じやすくなる。ウレタン樹脂ビーズの平均粒径が約２０μｍを超えると、光沢が生じやすくなり、低光沢性が得られにくくなる。上記範囲の平均粒径を有するウレタン樹脂ビーズは、表面層に入射した光を適度に散乱することで、表面層に明度の低い、すなわち白みの少ない低光沢性を付与することができる。
【００３２】
いくつかの実施態様では、ウレタン樹脂ビーズは、表面層において、バインダー１００質量部を基準として約７０質量部以上、約８０質量部以上、又は約１００質量部以上、約２４０質量部以下、約２３０質量部以下、又は約２００質量部以下の量で含まれてもよい。ウレタン樹脂ビーズの配合量が約７０質量部未満であると、低光沢性が得られにくく、約２４０質量部を超えると、白化しやすくなる。ウレタン樹脂ビーズの配合量を上記範囲とすることで、幅広い視角、例えば２０度〜８５度にわたって低光沢を示す表面層を得ることができる。
【００３３】
本実施態様の表面層は、ナノシリカ粒子をさらに含む。ナノシリカ粒子がバインダー中に存在することで、ウレタン樹脂ビーズのみではフィルムを延伸した場合に生じやすい低光沢性の変化を抑制し、フィルムの白化を効果的に防止することができる。
【００３４】
ナノシリカ粒子として、例えば水ガラス（ケイ酸ナトリウム溶液）を出発原料として得られるシリカゾルを使用することができる。ナノシリカ粒子は、シラン、アルコール、アミン、カルボン酸、スルホン酸、ホスホン酸、チタネートなどの表面処理剤を用いてその表面が改質されていてもよい。
【００３５】
いくつかの実施態様では、ナノシリカ粒子の平均粒径は約１０ｎｍ以上、約２０ｎｍ以上、又は約３０ｎｍ以上、約１００ｎｍ以下、約７５ｎｍ以下、又は約４５ｎｍ以下である。このように、微小なサイズのナノシリカ粒子を使用することで、ナノシリカ粒子を表面層中に高度に分散させることができる。フィルムを伸長した場合にも、微小なナノシリカ粒子は延伸部に分散して残留するので、低光沢性の消失が抑えられ、フィルムの白化を効果的に防止することができる。ウレタン樹脂ビーズに隣接して存在するナノシリカ粒子が、ウレタン樹脂ビーズとバインダー間のある種の物理的架橋点として働く可能性もある。このような物理的架橋点として作用しうるナノシリカ粒子の存在により、フィルムを伸長した際のウレタンビーズの脱落が抑制され、フィルムの白化を効果的に防止することができる。
【００３６】
いくつかの実施態様では、ナノシリカ粒子は、表面層において、バインダー１００質量部を基準として約５質量部以上、約１０質量部以上、又は約２０質量部以上、約１２０質量部以下、約１１０質量部以下、又は約１００質量部以下の量で含まれてよい。ナノシリカ粒子の配合量を上記範囲とすることで、伸長可能フィルムの伸長時にも低光沢の外観を維持し、例えば１５０％伸長時に、明度の上昇すなわち白化を防止又は抑制することもできる。また、ナノシリカ粒子の配合量を上記範囲とすることで表面層に優れた耐擦傷性を付与することができる。
【００３７】
表面層は、イソシアネート又は水酸基と反応可能な官能基を有するシリコーン変性ポリマーをさらに含んでもよい。低光沢の表面に指脂が付着するとその痕跡は容易に観察される。イソシアネート又は水酸基と反応可能な官能基を有するシリコーン変性ポリマーを表面層に含ませることで、表面層の耐指紋性を高めることができる。シリコーン変性ポリマーは、表面層の摩擦係数を低下させて滑りによる耐擦傷性を表面層に付与することもできる。シリコーン変性ポリマーのイソシアネート又は水酸基が、バインダー中のウレタン樹脂又はウレタン樹脂ビーズの水酸基又はイソシアネート基と反応してシリコーン変性ポリマーがウレタン樹脂又はウレタン樹脂ビーズに結合していてもよい。この実施態様ではシリコーン変性ポリマーの表面層からのブリードアウトを防止又は抑制することができる。
【００３８】
イソシアネート又は水酸基と反応可能な官能基を有するシリコーン変性ポリマーとして、ポリエーテル変性シリコーン、ポリエステル変性シリコーン、アラルキル変性シリコーン、アクリル変性シリコーン、シリコーン変性ポリアクリレート、ウレタン変性シリコーンなどのシリコーン変性ポリマーを使用することができる。シリコーン変性ポリマーのイソシアネート又は水酸基と反応可能な官能基として、水酸基、活性水素を有するアミノ基、イソシアネート基、エポキシ基、酸無水物基などが挙げられる。耐指紋性に特に優れることから、シリコーン変性ポリマーは、シリコーン変性ポリアクリレートであることが有利である。シリコーン変性ポリマーは、イソシアネート又は水酸基との反応性が高い水酸基又はイソシアネート基、特に水酸基を有することが望ましい。
【００３９】
いくつかの実施態様では、イソシアネート又は水酸基と反応可能な官能基を有するシリコーン変性ポリマー、例えばシリコーン変性ポリアクリレートは、表面層において、バインダー１００質量部を基準として約０．１質量部以上、約０．５質量部以上、又は約１．０質量部以上、約１５質量部以下、約１２質量部以下、又は約１０質量部以下の量で含まれてよい。シリコーン変性ポリマーの配合量を上記範囲とすることで、表面層の耐指紋性及び／又は耐擦傷性をより高めることができる。
【００４０】
表面層は、その他の任意成分として、ウレタン樹脂ビーズ及びナノシリカ粒子以外のフィラー、紫外線吸収剤、光安定剤、熱安定剤、分散剤、可塑剤、フロー向上剤、レベリング剤などの添加剤を含んでもよい。これらの添加剤の個々の及び合計の配合量は、表面層に必要な特性を損なわない範囲で決定することができる。
【００４１】
表面層は、上記ウレタン樹脂組成物を含むバインダー前駆体と、４μｍ以上、２０μｍ以下の平均粒径を有するウレタン樹脂ビーズと、ナノシリカ粒子とを含む、表面コーティング組成物を用いて形成することができる。
【００４２】
バインダー前駆体は、ウレタン樹脂組成物に加えて、バインダーに関して上述したセルロースエステルを含んでもよい。セルロースエステルは、表面コーティング組成物に速乾性、指触乾燥性、フロー性、又はレベリング性などを付与することができる。セルロースエステルを、表面コーティング組成物の粘度調整を目的として使用することもできる。
【００４３】
表面コーティング組成物は、上述したイソシアネート又は水酸基と反応可能な官能基を有するシリコーン変性ポリマーをさらに含んでもよい。シリコーン変性ポリマーのイソシアネート又は水酸基は、ウレタン樹脂組成物又はウレタン樹脂ビーズの水酸基又はイソシアネート基と反応することで、シリコーン変性ポリマーをウレタン樹脂又はウレタン樹脂ビーズに結合させることができる。これにより、シリコーン変性ポリマーの表面層からのブリードアウトを防止又は抑制することができる。シリコーン変性ポリマーを用いる場合、反応性の観点からウレタン樹脂組成物は２液型ウレタン樹脂組成物であることが有利である。
【００４４】
表面コーティング組成物の配合は表面層について説明したとおりである。セルロースエステル、ウレタン樹脂ビーズ、ナノシリカ粒子、及びイソシアネート又は水酸基と反応可能な官能基を有するシリコーン変性ポリマーの配合量は、基準としてバインダー１００質量部をバインダー前駆体１００質量部に読み替えて適用される。
【００４５】
表面コーティング組成物は、作業性、塗工性などを改善するために、メチルエチルケトン、メチルイソブチルケトン、アセチルアセトンなどのケトン、トルエン、キシレンなどの芳香族炭化水素、エタノール、イソプロピルアルコールなどのアルコール、酢酸エチル、酢酸ブチルなどのエステル、テトラヒドロフラン、プロピレングリコールモノメチルエーテル、プロピレングリコールモノメチルエーテルアセテート（１−メトキシ−２−プロピルアセテート）、ジプロピレングリコールモノメチルエーテルアセテートなどのエーテルなどの溶剤をさらに含んでもよい。表面コーティング組成物中の溶剤の配合量は、一般にバインダー前駆体１００質量部を基準として、約２０質量部以上、又は約３０質量部以上、約６０質量部以下又は約５０質量部以下である。
【００４６】
表面コーティング組成物の粘度は、一般に約２０ｍＰａ・ｓ以上、約５０ｍＰａ・ｓ以上、又は約１００ｍＰａ・ｓ以上、約１０００ｍＰａ・ｓ以下、約８００ｍＰａ・ｓ以下、又は約６００ｍＰａ・ｓ以下である。表面コーティング組成物の粘度はＢ型粘度計を用い、適当なスピンドルを選択して回転数６０ｒｐｍで測定される。
【００４７】
表面層は、表面コーティング組成物を、ナイフコート、バーコート、ブレードコート、ドクターコート、ロールコート、キャストコートなどによって基材上にコーティングし、必要に応じて約８０℃〜１５０℃に加熱して乾燥及び／又は硬化することによって形成することができる。
【００４８】
表面層の厚みは、例えば約３μｍ以上、約５μｍ以上、又は約１０μｍ以上、約５０μｍ以下、約３０μｍ以下、又は約２０μｍ以下とすることができる。本開示における表面層の厚みとは、最も厚い部分の厚み、すなわち最大厚みを意味する。
【００４９】
いくつかの実施態様では、表面層は透明又は半透明である。これらの実施態様において、表面層の波長範囲４００〜７００ｎｍにおける全光線透過率は、約８０％以上、約８５％以上、又は約９０％以上であってもよい。これらの実施態様では基材に付与された印刷などの装飾を、表面層を通して視認することができる。
【００５０】
伸長可能フィルムは、基材として伸長可能な基材層をさらに含んでもよい。伸長可能な基材層として、ポリ塩化ビニル、ポリウレタン、ポリエチレン、ポリプロピレン、塩化ビニル−酢酸ビニル樹脂、アクリル樹脂、セルロース樹脂、及びフッ素樹脂からなる群より選択される少なくとも１種の樹脂層を用いることができる。
【００５１】
伸長可能な基材層は有色であってもよく無色であってもよい。伸長可能な基材層は、不透明、半透明又は透明であってよい。伸長可能な基材層は、略平滑な表面を有してもよく、エンボスなどの表面加工により形成することのできる構造化表面を有してもよい。伸長可能な基材層の外観又は形状を上記のとおりとすることで、多様な装飾性を伸長可能フィルムに付与することができる。
【００５２】
一実施態様では、伸長可能な基材層は透明ポリ塩化ビニル樹脂層と、有色ポリ塩化ビニル樹脂層とを含む。この実施態様の伸長可能フィルムでは、透明ポリ塩化ビニル樹脂層により有色ポリ塩化ビニル樹脂層が支持又は保護されて、伸長可能フィルムの装飾性に耐久性を付与することができる。この実施態様の伸長可能フィルムは、例えば建造物又は車両の内装材又は外装材に貼り付ける用途に好適に使用することができる。
【００５３】
伸長可能な基材層の厚みは、例えば約２５μｍ以上、約５０μｍ以上、又は約８０μｍ以上、約５ｍｍ以下、約１ｍｍ以下、又は約０．５ｍｍ以下とすることができる。
【００５４】
いくつかの実施態様において、伸長可能な基材層の引張伸長率は、約１０％以上、約２０％以上、又は約３０％以上、約４００％以下、約３５０％以下、又は約３００％以下である。伸長可能な基材層の引張伸長率は、幅２５ｍｍ、長さ１５０ｍｍのサンプルを用意し、引張試験機を用いて、温度２０℃、引張速度３００ｍｍ／分、チャック間隔１００ｍｍでサンプルを破断するまで伸長したときの、［破断時のチャック間隔（ｍｍ）−伸長前のチャック間隔（ｍｍ）（＝１００ｍｍ）］／伸長前のチャック間隔（ｍｍ）（＝１００ｍｍ）×１００（％）で計算される値である。
【００５５】
伸長可能な基材層は、表面層とは反対側に接着層を有してもよい。接着層として、一般に使用されるアクリル系、ポリオレフィン系、ポリウレタン系、ポリエステル系、ゴム系などの、溶剤型、エマルジョン型、感圧型、感熱型、熱硬化型又は紫外線硬化型の接着剤を使用することができる。接着層の厚さは、一般に、約５μｍ以上、約１０μｍ以上、又は約２０μｍ以上、約１００μｍ以下、約８０μｍ以下、又は約５０μｍ以下とすることができる。
【００５６】
接着層の表面にライナーが付与されていてもよい。ライナーとして、例えば、紙；ポリエチレン、ポリプロピレン、ポリエステル、酢酸セルロースなどのプラスチック材料；このようなプラスチック材料で被覆された紙などを挙げることができる。これらのライナーは、シリコーンなどにより剥離処理した表面を有してもよい。ライナーの厚さは、一般に、約５μｍ以上、約１５μｍ以上又は約２５μｍ以上、約５００μｍ以下、約３００μｍ以下又は約２５０μｍ以下である。
【００５７】
一実施態様では、伸長可能フィルムの表面光沢度は、測定角を６０度としたときに約５ＧＵ以下である。いくつかの実施態様では、伸長可能フィルムの表面光沢度は、６０度で約０．７ＧＵ以下、約０．５ＧＵ以下、又は約０．３ＧＵ以下である。
【００５８】
一実施態様では、伸長可能フィルムの表面光沢度は、２０度で約０．２ＧＵ以下、６０度で約０．７ＧＵ以下、８５度で約５．０ＧＵ以下である。いくつかの実施態様では、伸長可能フィルムの表面光沢度は、２０度で約０．２ＧＵ以下、６０度で約０．５ＧＵ以下、８５度で約４．５ＧＵ以下であるか、２０度で約０．１ＧＵ以下、６０度で約０．３ＧＵ以下、８５度で約４．０ＧＵ以下である。伸長可能フィルムの表面光沢度が上記範囲の組み合わせであることにより、伸長可能フィルムに様々な角度で入射する光の反射を抑制し、幅広い視角から伸長可能フィルムの装飾を認識することができる。
【００５９】
いくつかの実施態様では、伸長可能フィルムの明度Ｌ＊は、分光測色計を用いて光源Ｄ６５／１０°、正反射処理ＳＣＩ、ＵＶ反射０％にて測定したときに、約２３以下、約２２．５以下、又は約２２．０以下である。
【００６０】
いくつかの実施態様では、伸長可能フィルムの伸長前の明度をＬ＊１、１５０％伸長後の明度をＬ＊２、明度差をΔＬ＊＝Ｌ＊２−Ｌ＊１としたときに、明度差ΔＬ＊が約３以下、約２．５以下、又は約２．０以下である。この実施態様では、伸長可能フィルムを伸長したときの白化が抑制されている。そのため、伸長可能フィルムを曲げたり伸ばしたりして表面に適用したときに、屈曲部又は伸長部においても伸長可能フィルムの装飾性を維持することができる。
【００６１】
本開示の伸長可能フィルムの用途は特に限定されない。例えば、本開示の伸長可能フィルムは、ビル、マンション、住宅等の建造物の壁、階段、天井、柱、仕切り等の内装材、又は外壁等の外装材として使用できる。また、鉄道車両、船舶、飛行機、二輪、四輪を含む自動車等の各種交通車両の内装又は外装として使用できる。さらに、道路標識、看板、家具、電化製品等あらゆる物品の表装材として使用することも可能である。
【実施例】
【００６２】
以下の実施例において、本開示の具体的な実施態様を例示するが、本発明はこれに限定されるものではない。部及びパーセントは全て、特に明記しない限り質量による。数値は本質的に測定原理及び測定装置に起因する誤差を含む。数値は通常の丸め処理が行われた有効数字で示される。
【００６３】
本実施例で使用した材料、試薬等を表１に示す。
【００６４】
【表１】
2019072935.tif 000003
【００６５】
透明樹脂基材層
厚み８０μｍのポリ塩化ビニルフィルムにポリエチレンテレフタレート（ＰＥＴ）フィルムを予め加熱ラミネートし、透明樹脂基材層を得た。ポリ塩化ビニルフィルムの組成は、ポリ塩化ビニル／エステル系可塑剤／有機系安定剤（アクリル樹脂、ステアリン酸亜鉛等）＝７２／１６／１２（質量比）であった。ＰＥＴフィルムはテイジン（登録商標）テトロン（登録商標）フィルムＧ２  ５０μｍ厚（帝人フィルムソリューション株式会社、日本国東京都千代田区）であった。
【００６６】
例１
表２に示す組成の混合液を自公転型遠心撹拌機ＴＨＩＮＫＹ  ＡＲ−２５０（株式会社シンキー、日本国東京都千代田区）を用いて３．５分間撹拌して表面コーティング組成物を得た。表面コーティング組成物を、透明樹脂基材層のポリ塩化ビニルフィルム上にナイフコーターを用いギャップを４０μｍとして塗布し、温度６５℃のオーブンで２分間、温度１２０℃のオーブンで５分間乾燥及び熱硬化させて、乾燥厚み約１２μｍの表面層を形成した。得られたフィルムからＰＥＴフィルムを剥離し、厚み８０μｍの黒色ポリ塩化ビニルフィルム（ポリ塩化ビニル／エステル系可塑剤／有機系安定剤、顔料等（アクリル樹脂、ステアリン酸亜鉛等）＝７２／１６／１２（質量比））と積層し、加熱加工ロールによりライン速度７ｍ／分、ニップ圧力０．２ＭＰａ、温度６０℃の条件で押圧して伸長可能フィルムを得た。
【００６７】
例２〜５
ナノシリカ粒子及びウレタン樹脂ビーズの配合量を表２に記載のとおり変更した以外は例１と同様にして表面コーティング組成物を調製し、伸長可能フィルムを得た。
【００６８】
例６〜８
ナノシリカ粒子の種類を変えたこと以外は例１と同様にして表面コーティング組成物を調製し、伸長可能フィルムを得た。
【００６９】
比較例１
表面層を形成しなかった以外は例１と同様にして伸長可能フィルムを得た。
【００７０】
比較例２
市販のマット調装飾フィルム（商品名：ダイノック（登録商標）フィルムＰＳ−１１８３ＭＴ（スリーエムジャパン株式会社、日本国東京都品川区））をそのまま伸長可能フィルムとして用いた。
【００７１】
比較例３
ナノシリカ粒子を使用せず、ウレタン樹脂ビーズの配合量を表２に記載のとおり変更した以外は例１と同様にして表面コーティング組成物を調製し、伸長可能フィルムを得た。
比較例４
ウレタン樹脂ビーズをアクリル樹脂ビーズに変更し、配合量を表２に記載のとおり変更した以外は例１と同様にして表面コーティング組成物を調製し、伸長可能フィルムを得た。
【００７２】
【表２−１】
2019072935.tif 000004
【表２−２】
2019072935.tif 000005
【００７３】
表面光沢度
例１〜８、比較例１〜４、及び参考例１〜１５について、携帯型光沢計ＢＹＫガードナー・マイクロ−トリ−グロス（ビックケミー・ジャパン株式会社、日本国東京都新宿区）を用いて、表面光沢を測定角２０°／６０°／８５°にて測定した。表面光沢度が６０°で５ＧＵ以下である場合、実用的な低光沢条件を充たすと評価できる。また、測定角２０°で０．２ＧＵ以下、６０°で０．７ＧＵ以下、８５°で５．０ＧＵ以下の３つを満たす場合、極めて良好な低光沢表面外観を示すと評価できる。
【００７４】
表面測色
例１〜８、比較例１〜４、及び参考例１〜１５について、分光測色計ＣＭ−３７００ｄ（コニカミノルタジャパン株式会社、日本国東京都港区）を用いて光源Ｄ６５／１０°、正反射処理ＳＣＩ、ＵＶ反射０％にて明度Ｌ＊値の測定を行った。明度Ｌ＊値が２３以下の場合、低光沢で、良好な明度と評価できる。
【００７５】
１５０％伸長後の明度Ｌ＊
例１〜８、及び比較例１〜４について、１５０ｍｍ×１５ｍｍに予めカットしたサンプルを、テンシロン万能試験機ＲＴＣ−１２１０Ａ（株式会社エー・アンド・デイ、日本国東京都豊島区）を用いて温度２０℃、相対湿度６０％の環境下で１００ｍｍ／分の速度で１５０％伸長した。伸長後のサンプルの表面測色を行った。伸長可能フィルムの伸長前の明度をＬ＊１、１５０％伸長後の明度をＬ＊２、明度差をΔＬ＊＝Ｌ＊２−Ｌ＊１としたときの明度差ΔＬ＊を計算した。明度差ΔＬ＊が３以下である場合、伸長による低光沢性の変化が少ないと評価できる。
【００７６】
耐指紋性
例１について、表面層の耐指紋性を人工指脂液により評価した。人工指脂液を表面に滴下し、綿棒で１００往復、表面に擦りつけた。その後、溶液を乾燥した又は湿潤した紙ウエスで拭き取った。表面の色変化がほとんどなく、良好な耐指紋性を示した。
【００７７】
耐擦傷性
例１について、表面層の耐擦傷性をスチールウール摩擦試験により評価した。直径７．６ｃｍ（３インチ）のヘッド面積を有する＃００００スチールウールを用い、荷重５００グラムで１０往復、表面層を擦った。その後、試料を水で洗浄してスチールウールのゴミを除去し、残った水を紙ウエスで拭き取った後、表面層を目視で観察した。目視で確認できるひっかき傷跡はなく、良好な耐擦傷性を示した。
【００７８】
接着特性
例１について、接着特性をＪＩＳ  Ｋ５６００−５−６：１９９９に準拠してクロスカット法により評価した。１ｍｍ間隔で５×５のグリッドを形成し、８５１シリコーンテープ（スリーエムジャパン株式会社、日本国東京都品川区）を用いた。表面に層間剥離、剥がれ、及び割れが観察されず、良好な接着特性を示した。
【００７９】
例１〜８及び比較例１〜４の伸長可能フィルムの評価結果を表３に示す。また、図２Ａに、上から順に、例１、比較例１及び比較例２の伸長可能フィルムの伸長前の外観を、図２Ｂに、同じ順序で１５０％伸長後の外観をそれぞれ写真で示す。例１の伸長可能フィルムは低光沢であり伸長後も白化しなかった。比較例１の伸長可能フィルムは高光沢を示した。比較例２の伸長可能フィルムでは伸長後に白化が観察された。
【００８０】
【表３】
2019072935.tif 000006
【００８１】
参考例１〜１５
ウレタン樹脂ビーズの種類、平均粒径及び配合量、並びにバインダーの種類と、表面光沢度及び明度の関係を調べる目的で、表４に示す組成で例１と同様にして表面コーティング組成物を調製し、伸長可能フィルムを得た。これらの参考例の表面コーティング組成物はナノシリカ粒子を含まない。
【００８２】
【表４−１】
2019072935.tif 000007
【００８３】
【表４−２】
2019072935.tif 000008
【００８４】
参考例１〜１５の伸長可能フィルムの評価結果を表５に示す。
【００８５】
【表５】
2019072935.tif 000009
【符号の説明】
【００８６】
１００  伸長可能フィルム
１０    表面層
１２    バインダー
１４    ウレタン樹脂ビーズ
１６    ナノシリカ粒子
２０    基材層
【図１】
2019072935.tif 000010
【図２Ａ】
2019072935.tif 000011
【図２Ｂ】
2019072935.tif 000012